(57)【要約】本発明は、パネルのモアレ模様を防止するためのコントラスト向上用フィルム、これを含むＰＤＰフィルター及びディスプレイ装置に関するもので、より詳細には外部の光源から入射される光を最大限遮断させ、コントラストの低下を最小化すると共にディスプレイ装置に付着された場合、モアレ（ｍｏｉｒｅ）の発生を抑制することができるコントラスト向上用フィルム、これを含むＰＤＰディスプレイ装置に関するものである。本発明のフィルムは、断面がフィルム表面から内部に向って狭くなる複数の台形または三角形の形態を有するか、断面幅の変化がない長方形または平行四辺形のストライプ（ｓｔｒｉｐｅ）パターンを含み、上記フィルムを正面からみて上記ストライプパターンと水平線をなす角度が０〜５°であることを特徴とする。本発明による場合、ＰＤＰから放出される光の明るさは減少させないながら画面のコントラスト比率を向上させることができるフィルム、これを含むＰＤＰフィルター及びディスプレイ装置を提供することができ、本発明により提供されたＰＤＰフィルター及びディスプレイ装置はモアレ等が抑制された良好な画面を提供する。【選択図】図２
2009535673.tif 000002
【特許請求の範囲】
【請求項１】
断面がフィルム表面から内部に向って狭くなる複数の台形または三角形の形態を有するか、断面幅の変化がない長方形または平行四辺形のストライプ（ｓｔｒｉｐｅ）パターンを含み、前記フィルムを正面からみて前記ストライプパターンと水平線をなす角度が０〜５°であることを特徴とするコントラスト向上用フィルム。
【請求項２】
前記フィルムは、支持体上に形成されたことを特徴とする請求項１に記載のコントラスト向上用フィルム。
【請求項３】
前記支持体は、透明なプラスチックフィルムで、ポリエステル系、アクリル系、セルロース系、ポリエチレン系、ポリプロピレン系、ポリオレフィン系、ポリ塩化ビニル系、ポリカーボネート系、フェノール系、ウレタン系樹脂フィルムのうちから選ばれることを特徴とする請求項２に記載のコントラスト向上用フィルム。
【請求項４】
前記支持体は、ポリエステル系フィルム材質であることを特徴とする請求項３に記載のコントラスト向上用フィルム。
【請求項５】
１層以上の透明なフィルム層を含むことを特徴とする請求項１に記載のコントラスト向上用フィルム。
【請求項６】
前記ストライプのピッチ（隣接した２つのストライプの中心と中心の間の距離）は５０〜１２０μｍで、前記フィルム内のストライプの深さは７０〜２００μｍであることを特徴とする請求項１に記載のコントラスト向上用フィルム。
【請求項７】
前記ストライプは、ブラックインク、ブラック染料、ブラック顔料及び無機物のうちから選ばれた１つの材料からなることを特徴とする請求項１に記載のコントラスト向上用フィルム。
【請求項８】
前記ストライプが前記フィルムの表面で占有する占有面積率は５０％以下であることを特徴とする請求項１に記載のコントラスト向上用フィルム。
【請求項９】
前記フィルムは、ウレタンアクリレート、エポキシアクリレート、エステルアクリレート、エテールアクリレート及びラジカル発生型モノマーからなる群から選ばれた１種以上のＵＶ硬化型樹脂からなることを特徴とする請求項１に記載のコントラスト向上用フィルム。
【請求項１０】
請求項１乃至請求項９のいずれか１項に記載のコントラスト向上用フィルムが積層されたＰＤＰフィルターで、透明基板、反射防止層、電磁波遮蔽層及び近赤外線吸収層のうち、１種以上を含み、前記コントラスト向上用フィルムは断面がフィルム表面から内部に向って狭くなる複数の台形または三角形の形態を有するか、断面幅の変化がない長方形または平行四辺形のストライプ（ｓｔｒｉｐｅ）パターンを含み、前記フィルムを正面からみて前記ストライプパターンとフィルターの横軸がなす角度が０〜５°であることを特徴とするコントラスト向上用フィルター。
【請求項１１】
前記電磁波遮蔽層に含まれた電磁波遮蔽網の横線は、水平面に対して３５〜５５°の角度で配置されたことを特徴とする請求項１０に記載のコントラスト向上用フィルター。
【請求項１２】
前記電磁波遮蔽網を形成する隣接した２つの横線または２つの縦線の中心線の間の距離（ピッチ）は１００〜５００μｍであることを特徴とする請求項１０に記載のコントラスト向上用フィルター。
【請求項１３】
前記電磁波遮蔽網を形成する線の厚さは５〜３５μｍであることを特徴とする請求項１０に記載のコントラスト向上用フィルター。
【請求項１４】
前記電磁波遮蔽網は、Ｃｕ、Ａｇ、Ｎｉ、Ａｌ、Ｃｒ、Ｆｅ及びＴｉのうちから選ばれた材質からなることを特徴とする請求項１０に記載のコントラスト向上用フィルター。
【請求項１５】
ＰＤＰと前記ＰＤＰに付着された請求項１０に記載のコントラスト向上用フィルターを含むＰＤＰ装置で、
前記コントラスト向上用フィルターに含まれた前記コントラスト向上用フィルムは、断面がフィルム表面から内部に向って狭くなる複数の台形または三角形の形態を有するか、断面幅の変化がない長方形または平行四辺形のストライプ（ｓｔｒｉｐｅ）パターンを含み、前記フィルムを正面からみて前記ストライプパターンとフィルターの横軸がなす角度が０〜５°であることを特徴とするＰＤＰ装置。
【請求項１６】
前記電磁波遮蔽網を形成する隣接した２つの横線または２つの縦線の中心線の間の距離（ピッチ）は１００〜５００μｍであることを特徴とする請求項１５に記載のＰＤＰ装置。
【請求項１７】
前記電磁波遮蔽網を形成する線の厚さは５〜３５μｍであることを特徴とする請求項１５に記載のＰＤＰ装置。
【請求項１８】
前記電磁波遮蔽網は、Ｃｕ、Ａｇ、Ｎｉ、Ａｌ、Ｃｒ、Ｆｅ及びＴｉのうちから選ばれた材質からなることを特徴とする請求項１５に記載のＰＤＰ装置。
【発明の詳細な説明】
【技術分野】
【０００１】
本発明は、パネルのコントラスト向上用フィルム、これを含むＰＤＰフィルター及びディスプレイ装置に関するもので、より詳細には外部の光源から入射される光を最大限遮断させ、コントラストの低下を最小化すると共にディスプレイ装置に付着される場合、モアレ（ｍｏｉｒｅ）発生を抑制することができるコントラスト向上用フィルム、これを含むＰＤＰディスプレイ装置に関するものである。
【背景技術】
【０００２】
ＰＤＰディスプレイ装置は、電極の間でガス放電が発生し、上記ガス放電により形成された紫外線の放射により所望の画素の蛍光体を励起させ画面を具現する装置である。
【０００３】
上記のようなＰＤＰ装置の特性上多様な種類の電磁波及び近赤外線が放出されるが、これは人体に有害である上、周りの他の電子機器の誤作動を誘導する等の問題を引き起こすため、上記ＰＤＰ装置の表面には、電磁波及び近赤外線等を遮断するためのフィルターが付着されている。上記フィルターには近赤外線領域の電磁波を吸収して遮断するための電磁波遮蔽網または近赤外線遮断フィルム等が含まれている。
【０００４】
しかし、上記フィルターを通じＰＤＰから発光する光が観察者に伝達されなければならないため、ＰＤＰフィルターは一般的に透明でなければならない。
【０００５】
しかし、昼間や明るい光が射す環境、即ち、明室条件では、ＰＤＰディスプレイ装置からフィルターを通じ光が外部に発光するだけではなく、逆に外部の光がＰＤＰフィルターを通じディスプレイ装置内に流入されることもできる。このような外部の光は再びＰＤＰパネルにおいて反射しＰＤＰパネルから放出される光と重畳され観察者に到達されるようになる。以下、上記反射し放出される外部の光を反射光という。
【０００６】
上記のように、反射光が透明なＰＤＰフィルターを通じて流入された後、ＰＤＰパネルから発光する光と重畳され放出される場合には、画面のコントラスト比が著しく低下するという問題がある。即ち、コントラスト比は最も明るい画素と最も暗い画素から放出される光の明るさの比率を示したもので、ＰＤＰパネルから発光する光のみを考慮する場合（完全な暗室条件）には、下記のような関係を示す。
【０００７】
（数１）
コントラスト比（暗室条件）= 白色光の明るさ/黒色光の明るさ
【０００８】
しかし、上述のように明室条件で反射光が発光する白色光及び黒色光と共に放出される場合には、式が多少変わる。即ち、反射光は白色光と黒色光に関わらず同じ程度で反射されるため白色光と黒色光を表現する画素の明るさは夫々反射光の明るさほど増加するため、下記数式２の関係を有する。
【０００９】
（数２）
コントラスト比（明室条件）=（（白色光の明るさ＋反射光の明るさ）／（黒色光の明るさ＋反射光の明るさ））
【００１０】
白色光の明るさが黒色光の明るさより高いため、一般的に数式１によるコントラスト比は、１より大きな値を有するようになるが、このような条件で反射光の明るさが分子と分母に足される場合には、上記コントラスト比は減少するようになる。そのため、同じディスプレイ装置でも暗室条件と明室条件におけるコントラスト比率は大きく差が出る。
【００１１】
上記コントラスト比は画素の区分がどれだけ容易にできるかを示すもので、コントラスト比が高いほど、鮮明な画面を得ることができるという長所があるため、他の条件が固定される場合、上記コントラスト比はなるべく高く維持される必要がある。特に、上述のように明室条件におけるコントラスト比率が暗室条件におけるコントラスト比率より低いため、明室条件におけるコントラスト比率を増加させる必要がある。
【００１２】
従来には、上記コントラスト比率を高めるために色補正フィルムを用いる技術が提案された。即ち、上記色補正フィルムはディスプレイ装置から放出される白色光の明るさと黒色光の明るさを共に減少させ、結果的に上記数式１のコントラスト比率を高めるためのものである。しかし、上記色補正フィルムを用いる場合には、ＰＤＰから放出される光の明るさも共に減少されるため、画面の輝度が減少されるという問題がありえた。
【発明の開示】
【発明が解決しようとする課題】
【００１３】
本発明は、上述の従来技術の問題点を解決するためのもので、ＰＤＰから放出される光の明るさは減少させないながら、画面のコントラスト比率を向上させることができるフィルム、これを含むＰＤＰフィルター及びディスプレイ装置で、これを適用したとき、モアレ模様を防止することができるフィルム及びＰＤＰフィルター及びディスプレイ装置を提供することをその目的とする。
【課題を解決するための手段】
【００１４】
上記目的を達成するための本発明のフィルムは、断面がフィルム表面から内部に向って狭くなる複数の台形または三角形の形態を有するか、断面幅の変化がない長方形または平行四辺形のストライプ（ｓｔｒｉｐｅ）パターンを含み、上記フィルムを正面からみて上記ストライプパターンと水平線をなす角度が０〜５°であることを特徴とする。
【００１５】
上記フィルムは、支持体上に形成されることが好ましく、上記支持体は透明なプラスチックフィルムで、ポリエステル系、アクリル系セルロース系、ポリエチレン系、ポリプロピレン系、ポリオレフィン系、ポリ塩化ビニル系、ポリカーボネート系、フェノール系、ウレタン系樹脂フィルムのうちから選ばれることが好ましく、特に、ポリエステル系フィルム材質であることがより好ましい。
【００１６】
また、上記コントラストフィルムは、１層以上の透明なフィルム層を含むことが好ましい。
【００１７】
上記ストライプのより具体的な形態としては、上記ストライプのピッチ（隣接した２つのストライプの中心と中心の間の距離）は５０〜１２０μｍで、上記フィルム内のストライプの深さは７０〜２００μｍであることがよい。
【００１８】
この際、上記ストライプは、ブラックインク、ブラック染料、ブラック顔料そして、無機物のうちから選ばれた１つの材料からなることが好ましい。
【００１９】
また、上記ストライプが上記フィルムの表面で占有する占有面積率は５０％以下であることが好ましい。
【００２０】
そして、上記フィルムの基材は、ウレタンアクリレート、エポキシアクリレート、エステルアクリレート、エテールアクリレート及びラジカル発生型モノマーからなる群から選ばれた１種以上のＵＶ硬化型樹脂であることがよい。
【００２１】
また、上述の目的を達成するための本発明のフィルターは、上記の特徴を有するコントラスト向上用フィルムが積層されたＰＤＰフィルターで、透明基板、反射防止層、電磁波遮蔽層、近赤外線吸収層のうち１種以上を含み、上記コントラスト向上用フィルムは断面がフィルム表面から内部に向って狭くなる複数の台形または三角形の形態を有するか、断面幅の変化がない長方形または平行四辺形のストライプ（ｓｔｒｉｐｅ）パターンを含み、上記フィルムを正面からみて上記ストライプパターンとフィルターの横軸がなす角度が０〜５°であることを特徴とする。
【００２２】
この際、上記電磁波遮蔽層に含まれた電磁波遮蔽網のメッシュは、水平面に対して３５〜５５°の角度で配置されたことが好ましい。
【００２３】
そして、上記電磁波遮蔽網のメッシュのピッチは１００〜５００μｍであることがよい。
【００２４】
また、上記電磁波遮蔽網をなす線の厚さは５〜３５μｍであることが効果的である。
【００２５】
この際、上記電磁波遮蔽網は電導性に優れたＣｕ、Ａｇ、Ｎｉ、Ａｌ、Ｃｒ、Ｆｅ、Ｔｉ等の材質からなることがより好ましい。
【００２６】
本発明のさらに他の側面であるデバイス装置は、ＰＤＰパネルと上記ＰＤＰパネルに付着された上述の特徴を有するＰＤＰフィルターを含むデバイス装置で、上記コントラスト向上用フィルターに含まれた上記コントラスト向上用フィルムは、断面がフィルム表面から内部に向って狭くなる複数の台形または三角形の形態を有するか、断面幅の変化がない長方形または平行四辺形のストライプ（ｓｔｒｉｐｅ）パターンを含み、上記フィルムを正面からみて上記ストライプパターンとフィルターの横軸がなす角度が０〜５°であることを特徴とする。
【００２７】
この際、上記電磁波遮蔽網のメッシュのピッチは１００〜５００μｍであることがよい。
【００２８】
そして、上記電磁波遮蔽網を形成する線の厚さは５〜３５μｍであることが好ましい。
【００２９】
この際、上記電磁波遮蔽網は、電導性に優れたＣｕ、Ａｇ、Ｎｉ、Ａｌ、Ｃｒ、Ｆｅ、Ｔｉ等の材質からなることがより好ましい。
【発明の効果】
【００３０】
本発明による場合、ＰＤＰから放出される光の明るさは減少させないながら画面のコントラスト比率を向上させることができるフィルム、これを含むＰＤＰフィルター及びディスプレイ装置を提供することができ、本発明により提供されたＰＤＰフィルター及びディスプレイ装置はモアレ等が抑制された良好な画面を提供する。
【発明を実施するための最良の形態】
【００３１】
以下、本発明を詳細に説明する。
【００３２】
本発明のフィルムは、従来のように黒色光と白色光の明るさを共に減少させてコントラスト比率を向上させる方法、即ち、画面全体の明るさを減少させてコントラスト比率を向上させる方法の代わりに、流入される外部の光を遮断することで、上記数式２における反射光の明るさを減少させる方式を採用したものである。
【００３３】
即ち、図１に図示されたように、本発明のフィルムは内部にストライプ（ｓｔｒｉｐｅ）形態のパターンを含んでいる。上記ストライプ形態のパターンはフィルム基材の表面からフィルムの厚さ方向に一定の深さで形成されていることを特徴とする。特に、上記フィルム基材の表面側より内部のフィルム幅が狭い形態がより好ましい。
【００３４】
従って、図２に図示されたフィルムの断面をみると、上記ストライプはフィルムの表面側（パネル側）が広く、内側（観察者側）が狭い台形の形状の断面または極端的には三角形の形状の断面または断面幅の変化がない長方形または平行四辺形の形状の断面を有している。
【００３５】
上記のストライプの形状により、外部から流入される光は最大限遮断することができ、内部から発光し放出される光は遮断されず観察者に到達することができるが、その詳細な理由は以下のようである。
【００３６】
図３に図示されたように、ストライプを含むフィルムがＰＤＰディスプレイ装置の外側に形成される場合には、上記ストライプは光を遮断する遮断壁の役割をする。即ち、ＰＤＰフィルターを通じてパネル側に一定角度以上で入射される光はストライプに吸収されて遮断される。従って、外部の光がパネルに到達し反射されるためには、上記フィルム面にほぼ垂直に入射されなければならないため、外部の光のうち、極一部のみがディスプレイ装置から放出される光に含まれることができる。
【００３７】
また、内部から放出される光は、ＰＤＰパネルからみて、ストライプが外側（フィルムの深さ方向）に向うほど狭くなる形状を有するため、光の進行経路が遮断されることを出来るだけ抑制することができ、十分な明るさを維持することができる。
【００３８】
そのため、上記数式２における反射光の明るさは最小化されることができ、その結果、パネルから放出される光の明るさは減少させないながらコントラスト比率も最大化されることができる。
【００３９】
上記のような本発明のコントラスト向上用フィルムをＰＤＰフィルターやディスプレイ装置に適用する場合には、コントラスト向上用フィルムを使用しない場合に比べ、約１．５倍以上にコントラスト比率を向上させることができるという利点がある。
【００４０】
しかし、本発明のコントラスト向上用フィルムは、ストライプパターンが形成されたもので、上記パターンが形成されたフィルムをＰＤＰ装置やフィルターに適用する場合、必然的にモアレ模様が形成される恐れがあるため、これを防ぐ必要がある。
【００４１】
本発明の発明者らは、研究の結果、上記モアレを防ぐためには、上記コントラスト向上フィルムのストライプ模様は、上記ＰＤＰディスプレイ装置が上記図４の（ａ）に図示したように、横線が水平面に平行で横線と縦線が実質的に直交する画素パターンを有するとき、上記図４の（ｃ）に図示したように、水平面に対して０〜５°の角度を有することが最も好ましいことが分かった。また、電磁波遮蔽用フィルムのメッシュは上記画像パターンまたは上記コントラスト向上用フィルムとのモアレを減少させるために、図４の（ｂ）に図示したように、水平面に対して３５〜５５°の角度（図４のθ）を有することが好ましく、４０〜５０°であることがより好ましく、４５〜５０°であることが最も好ましい。
【００４２】
この際、モアレ発生をさらに減少させるためには、ＰＤＰディスプレイ装置の画素の一例は、横方向ピッチ（図４のｐｈ）が約３００μｍで、縦方向ピッチ（図４のｐｖ）は６７０μｍであることを挙げることができる。ここで、ピッチとは、上記格子模様のうち、１つの横線（または、縦線）の中心から隣接した横線（または、縦線）までの距離を意味する。また、このようなピッチ形態を有するＰＤＰディスプレイ装置においては上記格子模様をなす横線及び縦線の厚さ（図４のｗに該当する）は、夫々５５μｍ及び２７０μｍであるものが多く用いられる。
【００４３】
また、電磁波遮蔽網もピッチ（図４のｐｍ）が１００〜５００μｍ、網の厚さ（図４のｗｍ）が５〜３５μｍであることが好ましく、遮蔽網の材質は、電導性に優れたＣｕ、Ａｇ、Ｎｉ、Ａｌ、Ｃｒ、Ｆｅ、Ｔｉ等の材質であることが好ましい。
【００４４】
従って、本発明のＰＤＰフィルターは、上述のコントラスト向上用フィルムが積層されたＰＤＰフィルターで、透明基板、反射防止層、電磁波遮蔽層及び近赤外線吸収層のうち１種以上を含むＰＤＰフィルターで、上記コントラスト向上用フィルムのストライプ模様が水平面に対して０〜５°の角度（図４のα）を有することが好ましい。
【００４５】
上記本発明のコントラスト向上用フィルム乃至は本発明のＰＤＰフィルターを含むＰＤＰディスプレイ装置は、上述のコントラスト向上用フィルムを含み、上記コントラスト向上用フィルムと画素の横線がなす角度（図４のα）が０〜５°であることを特徴とするディスプレイ装置であることが好ましい。
【００４６】
次に、上記モアレを防止するためのコントラスト向上用フィルムのより具体的な形態に対して説明する。
【００４７】
上述のストライプ形態のパターンは、適切な寸法を有しなければ上述の効果を得ることができないが、本発明の発明者らの研究結果によると、図２で図示した遮光角度が一定水準以下になるように、上記ストライプ形態のパターンの模様を有する必要がある。即ち、図２に記載の遮光角度αは、隣接した２つのストライプのうち、１つのストライプの内側（観察者側）の角１０と他の１つのストライプの表面側の隣接した角２０を連結する線３０と上記フィルムの表面に垂直な法線４０がなす角度のことをいう。上記遮光角度が広いほど、多くの光が上記ストライプにより遮断されず反射されるため、上記遮光角度は狭いことがコントラスト比率の向上に有利である。但し、遮光角度が小さすぎる場合には、垂直視野角が非常に狭くなり視認性に問題が生じることがある。従って、上記遮光角度は１５〜５０°であることが好ましく、２０〜３５°であることがより好ましい。
【００４８】
また、より具体的に、上記ストライプの形態では、隣接した２つのストライプの中心の間の距離を意味するストライプピッチが５０〜１２０μｍで、上記フィルム内のストライプの深さが７０〜２００μｍであることが好ましい。上記ピッチが広すぎる場合（ストライプの深さが大きすぎる場合）にはフィルムの厚さが大きくなり、肉眼で上記ストライプ模様を観察することができるため、好ましくなく、上記ピッチが小さすぎる場合（ストライプの深さが小さすぎる場合）パターンを非常に精密に形成しなければならないため、作業に無理を伴うことがある。
【００４９】
また、フィルム表面からみて、上記ストライプの占有面積率は５０％以下であることが好ましい。上記ストライプの占有面積率が５０％を超える場合には、デバイス装置から放出される光が過多に遮断され明るさが減少する。また、上記ストライプの占有面積率の下限は、特に、決める必要はないが、これは上述の遮光効果が十分であれば、ストライプが占める面積が少ないほど有利であるためである。但し、上述の本発明の遮光角度とストライプ形態を有する場合、占有面積率が少なすぎる場合には微細なストライプパターンを形成しなければならないため、これを考慮し上記ストライプの占有面積率は通常５％以上で決まることが一般的である。
【００５０】
上述の形態のストライプ形状を備える場合、ＰＤＰ内に入射される外部の光が最小化されながら内部から発光する光は遮断されないため、デバイス装置の明るさを減少させない限度内で最大限コントラスト比率を向上させることができる。
【００５１】
従って、本発明のコントラスト向上用フィルムに適用される好ましいストライプパターンの形態は、断面が表面から内部に向って狭くなる複数の台形または三角形の形態を有するか、断面幅の変化がない長方形または平行四辺形のストライプパターンを含み、上記コントラスト向上フィルムの厚さ方向に切断した断面からみて、上記複数のストライプパターンのうち、隣接した２つのパターンの１つのパターンａの内部の角のうち、他の１つのパターンｂに近い角と、他の１つのパターンｂの表面部の角のうち、他の１つのパターンａに近い角を連結する線と上記フィルムの表面に垂直な法線との角度（遮光角度）が１５〜５０°、好ましくは２０〜３５°であることを特徴とする。
【００５２】
コントラスト向上用フィルムの上記の遮光特性を最大限確保し内部から発光する光を容易に放出させるためには、図２に図示したように、上記ストライプを含むフィルムの基材はＵＶ硬化型の透明な樹脂であることが好ましく、特に、ウレタンアクリレート、エポキシアクリレート、エステルアクリレート、エテールアクリレート及びラジカル発生型モノマーからなる群から選ばれた１種以上の光硬化型樹脂の材質からなることが好ましい。上記基材は単独で形成されてもよいが、図２に図示されたように、透明なプラスチックフィルムで、ポリエステル系、アクリル系、セルロース系、ポリエチレン系、ポリプロピレン系、ポリオレフィン系、ポリ塩化ビニル系、ポリカーボネート系、フェノール系、ウレタン系樹脂フィルム等の材質からなる支持体、その中でも、特に好ましくはポリエステル系フィルム材質からなる支持体上に形成されることがより好ましい。その他にも上記コントラスト向上用フィルムは必要によって１層以上の透明なフィルム層をさらに有することができる。
【００５３】
また、上記コントラスト向上用フィルムのストライプ模様は、ｂｉｔｅでｍｏｌｄを作ってからＵＶ硬化型樹脂でストライプ形状を作り、その形態にブラック樹脂を入れる方式で形成されることができ、下記数式３で表される光の吸収率αが１０／ｍｍ以上であることが好ましく、４０／ｍｍ以上であることがより好ましい。光の吸収率が上記規定値未満の場合には、光の遮断効果が足らず不利である。このような遮断率を有するストライプ模様用材料としては、ブラックインク、ブラック染料、ブラック顔料または無機物等を挙げることができる。
【００５４】
【数３】
2009535673.tif 000003
【００５５】
但し、ここで、Ｉｏは上記ストライプ模様用材料を通過する前の光（特に可視光線）の強さ、Ｉは上記ストライプ模様用材料を通過してからの光の強さ、そしてＬは、上記ストライプ模様用材料層の厚さを意味する。
【００５６】
（実施例）
ストライプの形成
図５に図示した条件で、実施例１及び実施例２のコントラスト向上用フィルムを製作した。上記フィルムを水平面に対して２．５°傾くようにした後、図６（ａ）に図示したフィルム積層形態でＰＤＰパネルに直に付着してからコントラスト比率の変化を観察した。この際、ストライプがフィルムの表面を占有する占有面積率は実施例１及び実施例２において夫々３３．８％及び２９．２％になるようにした。フィルム基材の材質はウレタンアクリレート光硬化型樹脂にし、ストライプの材質はグラックインクにした。また、図５に図示された支持体の材質はポリエステルフィルムにした。電磁波遮蔽層の遮蔽網とＰＤＰパネルの横方向とは４１°の角度をなすようにした。
【００５７】
比較のために、図６（ｂ）で図示したように、コントラスト向上用フィルムを付着していないＰＤＰ装置を比較例として製作した。
【００５８】
上記実施例１及び実施例２において、コントラスト向上用フィルムを採用した場合とコントラスト向上用フィルムを採用しない比較例の場合のパネルを除外した全体層の透過率は実質的に同一になるように調整した後、その結果を比較した。
【００５９】
上記実施例１、実施例２及び比較例に対して透過率、ブラックレベルにおける輝度、ホワイトレベルにおける輝度及びコントラスト比を測定した結果を下記表１に示した。各実施例の輝度と透明度はＰＲ７０５輝度測定計を用いて測定し、各照明の照度を１５０ｌｘ、３００ｌｘ及び４００ｌｘに変更させながらその結果を確認した。
【００６０】
【表１】
2009535673.tif 000004
【００６１】
上記表１で確認できるように、実施例１、実施例２及び比較例の透過率は夫々４２．４、４４及び４１．８％で、互いが類似な水準であるが、実施例１のコントラスト比率は２７．４:１〜５７．０:１程度で、実施例２のコントラスト比率は２４．０:１〜５１．０:１である反面、比較例のコントラスト比率は１４．２:１〜３１．５:１で実施例に比べて相当低い水準を示していた。従って、本発明のコントラスト向上用フィルムを使用した場合のコントラスト向上の効果を確認することができた。
【００６２】
モアレ抑制効果の検討
上述の本発明の有利な効果を示すコントラスト向上用フィルムを含むＰＤＰフィルターをＰＤＰパネルに付着して、下記のようなモアレ抑制効果を検討した。実験に用いられたパネルには、横方向のピッチが３００μｍ、縦方向のピッチが６７０μｍ、横線の厚さが５５μｍ及び縦線の厚さが２７０μｍである画素が用いられた。
【００６３】
手軽な実験のために、上記ＰＤＰパネルの上部にピッチの大きさが、２００μｍ、線の厚さが２０μｍである銅材質の電磁波遮蔽網が形成された電磁波遮蔽層をパネルの水平面に対して４１°傾けたまま付着し、コントラスト向上用フィルムのストライプ模様とパネルの横線がなす角度を変化させながらモアレ形成現象を観察した。下記表２にその結果を示したが、表において○は、モアレが全く観察されなかった場合を、Δはモアレが観察されるが、その程度が微弱な場合を、Ｘはモアレが酷く観察され画質に影響を与えることができる場合を示した。
【００６４】
【表２】
2009535673.tif 000005
【００６５】
上記表２の結果から分かるように、コントラスト向上用フィルムのストライプ模様とパネルの横線がなす角度が５°以下である場合にはモアレが全く形成されなかった反面、５〜１４°では微弱なモアレが形成され、１５°を超える角度では相当に酷いモアレが観察された。従って、適切なコントラスト向上用フィルムストライプの適正角度は、０〜５°であることを再度確認することができた。
【００６６】
また、電磁波遮蔽網の横線と水平面に対する角度の効果を調べるために、ストライプ模様に対する角度を３．７°にしたことを除いては実施例１と同じ条件のストライプ模様を形成してから電磁波遮蔽網とＰＤＰパネル（ＬＧ電子  ＰＤＰ５０ｉｎｃｈ  ＸＧＡ級モジュール）の水平面がなす角度を０°から９０°まで１°ずつ変更しながらモアレ模様が形成されるか否かを観察した。その結果を下記表３に示したが、下記表３でモアレを判定する基準は上記のようである。
【００６７】
【表３】
2009535673.tif 000006
【００６８】
上記表３で確認できるように、電磁波遮蔽網が水平面に対してなす角度が３５°未満であるか、５５°を超える場合には、酷いモアレ模様が観察され、３５°以上で３９°を超える場合、または５０°を超えて５５°以下である場合には、微弱なモアレが形成され、本発明の最も好ましい範囲に該当する４０〜５０°の角度の範囲ではモアレ模様が形成されないことを確認することができた。
【００６９】
従って、電磁波遮蔽網の水平面に対して適切な角度は３５〜５５°であることが好ましく、４０〜５０°であることがより好ましいということを確認することができ、その中でも４５〜５０°である場合が最も好ましいということを確認することができた（４５〜５０°と４０〜４５°は分類基準によると同じ範囲に分類されたが、４５〜５０°である場合がより好ましいということを肉眼で確認することができた）。
【００７０】
従って、本発明の有利な効果を確認することができた。
【図面の簡単な説明】
【００７１】
【図１】本発明のコントラスト向上用フィルムの斜視図である。
【図２】本発明のコントラスト向上用フィルムの断面図で、遮光角度、ストライプのピッチ及び深さ等の用語を説明するための断面図である。
【図３】本発明のコントラスト向上用フィルムの断面図で、フィルムに形成されたストライプ遮光パターンにより光が遮断される原理を示す概念図である。
【図４】ＰＤＰフィルターとＰＤＰ画素におけるピッチ、幅及び角度のような用語を説明するための概念図である。
【図５】本発明の実施例１及び実施例２において用いられたコントラスト向上用フィルムの寸法を示す説明図である。
【図６】本発明の実施例と比較例のフィルム積層のパターンを示す概略図である。
【図１】
2009535673.tif 000007
【図２】
2009535673.tif 000008
【図３】
2009535673.tif 000009
【図４（ａ）】
2009535673.tif 000010
【図４（ｂ）】
2009535673.tif 000011
【図４（ｃ）】
2009535673.tif 000012
【図５】
2009535673.tif 000013
【図６】
2009535673.tif 000014
【国際調査報告】
2009535673.tif 000015
2009535673.tif 000016